(57)【特許請求の範囲】
【請求項１】
ａ）ポリイソシアネートから誘導されたイソシアネート官能基プレポリマーと、疎水性ポリエステルポリオール、ポリジエンブロックポリオール、ポリオレフィンポリオールまたはそれらの組み合わせからなる群より選択されるポリオール、
ｂ）水素活性（メタ）アクリレート モノマー、および、
ｄ）水素活性有機官能性シラン モノマー
の反応生成物を含むデュアル硬化ポリウレタンプレポリマーであって、
前記ポリウレタン プレポリマーは、該ポリウレタン プレポリマーのモル当量に基づいて３０％モル当量未満のアクリレート官能基、および該ポリウレタン プレポリマーのモル当量に基づいて１５％モル当量未満のシラン官能基を含むデュアル硬化ポリウレタンプレポリマー。
【請求項２】
請求項１に記載のデュアル硬化ポリウレタンプレポリマー、および
少なくとも１０重量％のフィラー
を含むデュアル硬化シーラント組成物。
【請求項３】
前記ポリウレタン プレポリマーが、３，０００ｇ／モル〜１５，０００ｇ／モルの数平均分子量を有する請求項２に記載のデュアル硬化シーラント組成物。
【請求項４】
ａ）イソシアネート官能基、シラン官能基またはそれらの組み合わせを含むポリウレタンプレポリマーと、２の官能性を有するポリオレフィンポリオール、２の官能性を有するポリジエンブロックポリオールおよびそれらの組み合わせからなる群より選択されるポリオールから誘導されるアクリレートオリゴマーとの混合物を含み、このアクリレートオリゴマーは前記ポリウレタンプレポリマーとは異なり、及び
ｂ）少なくとも１０重量％のフィラー
を含むデュアル硬化シーラント組成物であって、
このシーラント組成物は初期グリーン強度が４３．３℃で少なくとも１０ｐｓｉである組成物。
【請求項５】
少なくとも２枚のガラス板、スペーサー、およびシーラント組成物を含む絶縁ガラスアセンブリであって、前記シーラント組成物は、二つの異なるプレポリマーの混合物を含むシーラント組成物であり、第１のプレポリマーは、水分硬化性ポリウレタンプレポリマーを含み、第２のプレポリマーは放射線硬化性プレポリマーを含み、前記シーラント組成物は初期グリーン強度が４３．３℃で少なくとも１０ｐｓｉである組成物である。
【請求項６】
少なくとも２枚のガラス板、スペーサー、および請求項１に記載のデュアル硬化ポリウレタンプレポリマー、または請求項２ないし４のいずれか１項記載のシーラント組成物を含む絶縁ガラスアセンブリであって、前記ガラスが前記ポリウレタンプレポリマーまたは前記シーラント組成物を介して前記スペーサーに結合する絶縁ガラスアセンブリ。
【発明の詳細な説明】
【発明の開示】
【０００１】
背景
本発明は、水分硬化性放射線硬化性シーラント組成物に関する。特に、本発明は、絶縁ガラスアセンブリにおける使用のためのそのようなシーラント組成物に関する。
【０００２】
絶縁ガラスユニットおよび絶縁サッシアセンブリのような絶縁ガラスアセンブリは、しばしば、ガラスシートの間の密封され絶縁する空間を規定するためにガラスシートの内側に面する表面の周囲に延びる離間構造およびシーリング構造により互いに固定された離間関係で維持される１対のガラスシートを含む。絶縁サッシアセンブリの場合には、ガラス板は、サッシフレームの一体的部分であるスペーサーに付着する。ガラスシートは、通常、シーラントまたは接着剤組成物により該構造に接着される。
【０００３】
シーラントおよび接着剤組成物は、水分がアセンブリの内部に侵入することを防ぐバリアを確立するように絶縁ガラスアセンブリのエッジをシールするために用いられてきた。絶縁サッシアセンブリは、例えば、米国特許第６，２８６，２８８号において記載されている。シーラント組成物はまた、絶縁ガラスアセンブリ、例えば絶縁ガラスユニットをフレームに結合させるためにも用いられてきた。このプロセスは、しばしば、「バックベッディング」と称される。バックベッディングは、例えば、米国特許第６，２８６，２８８号および第５，８５６，４０４号において検討されており、それらは本明細書に組み込まれる。ドアおよびウインドウユニットの製造において、バックベッディングシーラントは、しばしば、枠の中の適切な位置に板を維持するために、全天候型のシールを提供するために、アセンブリの構造強度を補強するために、またはそれらの組み合わせを提供するためにガラス板をシールし、結合させるために用いられる。
【０００４】
さまざまの組成物が、絶縁ガラスアセンブリを構築する上で用いられてきた。例えば、一液型ポリウレタン組成物が、高い適用温度を必要とするグリーン強度を提供するために熱可塑性成分に依存するさまざまの基材にガラスを結合させるために用いられてきた。加えて、そのような一液型ポリウレタン組成物は、比較的遅い傾向がある最終性能のための水分硬化反応に依存する。
【０００５】
紫外線および水分が組成物を硬化させるために用いられるデュアル硬化組成物が、例えば、ＥＰ６４６６３２Ａ１、ＷＯ０１０５８４６、およびＷＯ９８／５３００８に記載される構造的接着剤を含むさまざまの用途において用いられてきた。
【０００６】
二液型ＵＶ硬化性正角被覆が米国特許第５，０１３，６３１号に記載されている。
【０００７】
２つの官能性を有する成分、アクリレートおよびシランを含むコーティングにおける使用のための光硬化性樹脂組成物は、ＥＰ０５４９２２８Ｂ１に記載されている。これは、高温での接着を改善することが意図される低分子量化合物である。米国特許第５，４７８，４２７号は、アクリレートおよびイソシアネート官能基を有するマクロマーに基づく接着剤を記載し、しかし、接着を達成するこの場合には、組成物は、結合される両方の基板上に適用されねばならない。
【０００８】
米国特許第４，９６５，１１７号に記載され、「コマンドキュア」組成物として知られる他の組成物がストリップまたはテープとして適用され、紫外線照射への暴露により硬化される。
【０００９】
概要
１つの態様において、本発明は、
ａ）水分硬化性、放射線硬化性ポリウレタンプレポリマー、および
ｂ）少なくとも約１０重量％のフィラー
を含むデュアル硬化シーラント組成物に関する。
【００１０】
別の態様において、本発明は、
ａ）水分硬化性ポリウレタンプレポリマー、および
ｂ）放射線硬化性ポリマー、および
ｃ）少なくとも約１０重量％のフィラー
を含むブレンドを含むデュアル硬化シーラント組成物に関する。
【００１１】
本発明は、また、
ａ）疎水性ポリエステルポリオール、ポリジエンブロックポリオール、ポリオレフィンポリオールまたはそれらの組み合わせからなる群より選択されるポリオール、
ｂ）ポリイソシアネート、および
ｃ）水素活性（メタ）アクリレート
の反応生成物を含むデュアル硬化ポリウレタンプレポリマーに関し、
前記プレポリマーは、プレポリマーのモル当量に基づいて約３０％未満のモル当量のアクリレート官能基を含む。
【００１２】
本発明は、また、
ａ）疎水性ポリエステルポリオール、ポリジエンブロックポリオール、ポリオレフィンポリオールまたはそれらの組み合わせからなる群より選択されるポリオール、
ｂ）ポリイソシアネート、
ｃ）水素活性（メタ）アクリレート、および☆
ｄ）水素活性有機官能性シラン
の反応生成物を含むデュアル硬化ポリウレタンプレポリマーにも関し、
前記プレポリマーは、プレポリマーのモル当量に基づいて約１５％未満のモル当量のシラン官能基を含む。
【００１３】
本発明は、また、
ａ）イソシアネート官能基、シラン官能基、またはそれらの組み合わせを含むポリウレタンプレポリマー、および
ｂ）約２の官能性を有するポリオレフィンポリオール、約２の官能性を有するポリジエンブロックポリオールからなる群より選択されるポリオールから誘導されるアクリレートオリゴマー
を含むデュアル硬化シーラント組成物にも関する。
【００１４】
さらに別の態様において、本発明は、少なくとも２枚のガラス板、スペーサー、およびシーラント組成物を含む絶縁ガラスアセンブリに関し、前記ガラスは、前記シーラント組成物を介して前記スペーサーに結合し、前記シーラント組成物は、ａ）水分硬化性、放射線硬化性ポリウレタンプレポリマー、またはｂ）水分硬化性ポリウレタンプレポリマーおよび放射線硬化性プレポリマーを含むブレンドの少なくとも一方を含む。
【００１５】
本発明は、水分バリア特性を示し、絶縁ガラスアセンブリ中で構造的シーラントとして機能するデュアル硬化（放射線硬化性および水分硬化性）接着剤組成物およびシーラント組成物を特徴とする。組成物は、実質的に溶媒が存在せず（好ましくは完全に溶媒が存在せず）、単成分（即ち、一液）であり、室温で適用され得る。組成物は、放射線硬化による部分的硬化の際に即席の取り扱い強度（すなわち、グリーン強度）を示す。
【００１６】
他の特徴および利点は、好ましい態様の以下の記載および特許請求の範囲から明らかであろう。
【００１７】
用語
本発明に関し、用語は以下の意味を有する。
【００１８】
「デュアル硬化」という用語は、放射線および水分に対する暴露の際に硬化する組成物をいう。
【００１９】
詳細な説明
本発明のデュアル硬化シーラント組成物は、水分硬化性で放射線硬化性のポリウレタンプレポリマー、または水分硬化性ポリウレタンプレポリマーと放射線硬化性ポリマーとの混合物またはそれらの組み合わせを含む。シーラント組成物は、放射エネルギーへの暴露の際にエチレン性の不飽和官能基の光重合または架橋を通して初期グリーン強度を発揮する。好ましい組成物は、ＵＶ硬化への暴露の直後に十分な初期グリーン強度を示し、高温でさえ十分なグリーン強度を維持し、アセンブリ構造が製造直後に搬送されることを可能とする。従って、かかる組成物は、典型的なホットメルトシーラント組成物を超える利点を提供する。本発明の組成物のグリーン強度は、アクリレート二重結合を重合させ、従って、わずかな架橋されてさえ網状構造を作り出すことにより作り出されるものであり、水分硬化される前の組成物の軟化温度で溶融する熱可塑性成分により作り出されるものではないと確信される。組成物の最終特性は、後の水分硬化性官能基と水分の反応に由来する。
【００２０】
シーラント組成物は、周囲温度で適用され得る一液型の組成物である。シーラント組成物は、好ましくは、１１０°Ｆ（約４３．３℃）で少なくとも約１０ｐｓｉ、好ましくは少なくとも約１５ｐｓｉの初期グリーン強度を示す。シーラント組成物は、好ましくは、ほとんどかまったく揮発性有機成分を発生させず、水分バリアを提供し、約６０ミルの厚さを有するフィルムの形態にあるとき、約１０ｇ／ｍ2 ／日以下、より好ましくは９ｇ／ｍ2 ／日以下、最も好ましくは約８ｇ／ｍ2 ／日の水蒸気伝達速度(moisture vapor transmission rate)を示す。シーラント組成物は、また、好ましくは少なくとも約８０％、より好ましくは少なくとも約２００％の伸びを示し、好ましくは約１０℃未満のＴｇを示し、より好ましくは約−１０℃未満のＴｇを示す。シーラント組成物は、また、ＡＳＴＭ  Ｄ−２２０２に従って試験するとき、好ましくは約０．１インチ（約２．５ｍｍ）未満のスランプを有する。
【００２１】
水分硬化性、放射線硬化性ポリウレタンプレポリマー
本明細書で以後、「デュアル硬化」プレポリマーとも称される水分硬化性、放射線硬化性ポリウレタンプレポリマーは、水分への暴露の際に重合が可能である（水分硬化性）少なくとも１つの第１の官能基および放射線への暴露の際に重合が可能である（放射線硬化性）少なくとも１つの第２の官能基を含む。水分硬化性官能基には、例えば、イソシアネート官能基、シラン官能基、およびそれらの組み合わせが含まれる。放射線硬化性官能基には、例えば、（メタ）アクリレート、アクリル基（例えば、アクリルアミドおよびアクリルオキシ）、メタクリル基（例えば、メタクリルアミドおよびメタクリルオキシ）、およびアルケニル基（例えば、ビニル、アリル、およびヘキセニル）等のエチレン性不飽和官能基を含む。
【００２２】
官能基は、ポリウレタンプレポリマーに、側基、末端基またはそれらの組み合わせとして位置し得る。好ましくは、官能基は、プレポリマーについて、末端に位置する、すなわち、プレポリマーは、官能基でエンドキャップされる。
【００２３】
プレポリマーに存在する反応性官能基の数は、所望されるプレポリマー当量により原理的には制御される。プレポリマーの分子量が高いほど、最終生成物の伸びが高くなる。しかしながら、このことは、初期のグリーン強度を十分なものとするために存在する反応性官能性を低下させる。所望の特性を獲得するために、プレポリマーの官能性は、得られるプレポリマー中の各成分のモル当量を調節することにより均衡させねばならない。
【００２４】
水分硬化性、放射線硬化性ポリウレタンプレポリマーは、好ましくは、ポリオール、ポリイソシアネート、水素活性（メタ）アクリレート、および任意に水素活性有機官能性シランおよび任意に単官能アルコールの反応生成物を含む。デュアル硬化プレポリマーは、好ましくは、プレポリマー中の全モル当量に基づいて約３０％モル当量未満、より好ましくは約２０％モル当量未満、最も好ましくは約１５％モル当量未満の（メタ）アクリレート官能基、およびプレポリマーのモル当量に基づいて約１５モル当量未満、より好ましくは約１０％未満、最も好ましくは約５％未満モル当量のシラン基を有する。単官能基アルコールが含まれるとき、それは、好ましくは、プレポリマーのモル当量に基づいて約５％モル当量未満の量で存在する。
【００２５】
好ましい水分硬化性、放射線硬化性ポリウレタンプレポリマーは、約２０００から５０，０００まで、より好ましくは約２５００から約２０，０００まで、最も好ましくは約３０００から約１５，０００ｇ／モルまでの数平均分子量（Ｍｎ）を有する。水分硬化性、放射線硬化性ポリウレタンプレポリマーは、好ましくは、多分散性である、すなわち、重量平均分子量（Ｍｗ）対数平均分子量（Ｍｎ）の比（即ち、Ｍｗ／Ｍｎ）は、少なくとも約１．８、好ましくは少なくとも約２である。
【００２６】
水分硬化性、放射線硬化性プレポリマーは、イソシアネート官能性プレポリマーを形成するようにポリオールとポリイソシアネートをまず反応させることにより調製される。好ましくは、ポリオールは、イソシアネート官能性ポリウレタンプレポリマーを形成するように第１段階で過剰のジイソシアネートと反応させる（すなわち、反応混合物中に存在するイソシアネート官能基の量は、反応混合物中に存在するヒドロキシ当量の数より大きい）。好ましくは、反応混合物中のイソシアネート基対ヒドロキシ基の比は、ＡＳＴＭ  Ｄ−２５７２−８０により測定して約１重量％から約１０重量％までの最終プレポリマー中のイソシアネート濃度を獲得するのに十分なものである。好ましくは、反応混合物中のイソシアネート基対ヒドロキシ基の比は、約１．１対１から約４：１までであり、より好ましくは約１．２：１から約２．５：１までである。好ましいイソシアネート官能性ポリウレタンプレポリマーは、少なくとも２、より好ましくは少なくとも約１．８、最も好ましくは少なくとも約２．０、好ましくは約３．０以下の平均官能性（官能基の平均数）を有する。
【００２７】
イソシアネート官能性プレポリマーは、次いで、水素反応性官能基（例えば、ヒドロキシル、アミンまたはメルカプト）および（メタ）アクリレート官能基を含む化合物と反応させる。代わりに、イソシアネート官能性プレポリマーは、更なる反応の前にイソシアネート官能基の一部をキャップするために単官能基アルコールと反応させ得る。得られる（メタ）アクリレート官能性プレポリマーは、次いで、さらに、シランと（メタ）アクリレート官能基の両方を有するデュアル硬化プレポリマーを獲得するために水素活性有機官能性シランと反応し得る。
【００２８】
ポリイソシアネート
有用なポリイソシアネートには、例えば、脂肪族、脂環族、アール脂肪族（ａｒａｌｉｐｈａｔｉｃ）、アリールアルキル、アルキルアリール、および芳香族イソシアネートおよびそれらの混合物等の少なくとも２つのイソシアネート基を有するいずれか適切なイソシアネートが含まれる。適切なジイソシアネートには、例えば、トリメチレンジイソシアネート、テトラメチレンジイソシアネート、ヘキサメチレンジイソシアネート、ペンタメチレンジイソシアネート、２，４，４−トリメチルヘキサメチレンジイソシアネート、ドデカメチレンジイソシアネート、２，２，４−トリメチルヘキサメチレンジイソシアネート、ドデカメチレンジイソシアネート、１，３−シクロペンタンジイソシアネート、１，４−シクロヘキサンジイソシアネート、１，３−シクロヘキサンジイソシアネート、４，４’−メチレンビス（シクロヘキシルイソシアネート）、メチル２，４−シクロヘキサンジイソシアネート、メチル２，６−シクロヘキサンジイソシアネート、１，４−ビス（イソシアナトメチル）シクロヘキサン、１，３−ビス（イソシアナトメチル）シクロヘキサン、ｍ−フェニレンジイソシアネート、ｐ−フェニレンジイソシアネート、４，４’−ジフェニルジイソシアネート、１，５−ナフタレンジイソシアネート、４，４’−ジフェニルメタンジイソシアネート、ジフェニルメタンジイソシアネート、２，４−トリレンジイソシアネート、２，６−トリレンジイソシアネート、４，４’−トルイジンジイソシアネート、ジアニリジンジイソシアネート、４，４’−ジフェニルエーテルジイソシアネート、１，３−キシリレンジイソシアネート、１，４−キシリレンジイソシアネート、オメガ，オメガ’−ジイソシアナト−１，４−ジエチルベンゼン、メチレンビス（４−シクロヘキシルイソシアネート）、テトラメチルキシレンジイソシアネート、トルエンジイソシアネート、４，４’−メチレンジフェニルジイソシアネート、２，４’−メチレンジフェニルジイソシアネートおよび４，４’−メチレンジフェニルジイソシアネートの混合物、２’，４’−ジフェニルメタンジイソシアネート、およびナフタレン−１，５−ジイソシアネート、およびそれらの混合物が含まれる。他の有用なイソシアネートは、米国特許第６，３８７，４４９号、第６，３５５，３１７号、第６，２２１，９７８号、第４，８２０，３６８号、第４，８０８，２５５号、第４，７７５，７１９号および第４，３５２，８５８号において開示され、本明細書に組み込まれている。
【００２９】
特に好ましいジイソシアネートは、２，４’−メチレンジフェニルジイソシアネートおよび４，４−メチレンジフェニルジイソシアネートの混合物である。
【００３０】
有用な商業的に入手可能な芳香族イソシアネートには、例えば、バイエル（ペンシルバニア州、ピッツバーグ）由来の商品名モンダー（ＭＯＮＤＵＲ）  ＭＬ、ダウ・ケミカル・カンパニー（ミシガン州、ミッドランド）由来のアイソネート（ＩＳＯＮＡＴＥ）５０  ＯＰおよびアイソネート  １２５Ｍ、およびＢＡＳＦ（ドイツ）由来のルプラネート（ＬＵＰＲＡＮＡＴＥ）  ＭＩの下で入手可能な芳香族イソシアネートが含まれる。
【００３１】
他の適切なジイソシアネートの例には、１，２−ジイソシアナトエタン、１，３−ジイソシアナトプロパン、１，２−ジイソシアナトプロパン、１，４−ジイソシアナトブタン、１，５−ジイソシアナトペンタン、１，６−ジイソシアナトヘキサン、ビス（３−イソシアナトプロピル）エーテル、ビス（３−イソシアナトプロピル）スルフィド、１，７−ジイソシアナトヘプタン、１，５−ジイソシアナト−２，２−ジメチルペンタン、１，６−ジイソシアナト−３−メトキシヘキサン、１，８−ジイソシアナトオクタン、１，５−ジイソシアナト−２，２，４−トリメチルペンタン、１，９−ジイソシアナトノナン、１，４−ブチレングリコールの１，１０−ジイソシアナトプロピルエーテル、１，１１−ジイソシアナトウンデカン、１，１２−ジイソシアナトドデカン、ビス（イソシアナトヘキシル）スルフィド、４−ジイソシアナトベンゼン、１，３−ジイソシアナト−ｏ−キシレン、１，３−ジイソシアナト−ｐ−キシレン、１，３−ジイソシアナト−ｍ−キシレン、２，４−ジイソシアナト−１−クロロベンゼン、２，４−ジイソシアナト−１−ニトロ−ベンゼン、２，５−ジイソシアナト−１−ニトロベンゼン、ｍ−フェニレンジイソシアネート、２，４−トルエンジイソシアネート、２，６−トルエンジイソシアネート、２，４−および２，６−トルエンジイソシアネートの混合物、１，６−ヘキサメチレンジイソシアネート、１，４−テトラメチレンジイソシアネート、１，４−シクロヘキサンジイソシアネート、ヘキサヒドロトルエンジイソシアネート、１，５−ナフタレンジイソシアネート、１−メトキシ−２，４−フェニレンジイソシアネート、４，４’−シクロヘキサンジイソシアネート、ヘキサヒドロトルエンジイソシアネート、１，５−ナフタレンジイソシアネート、１−メトキシ−２，４−フェニレンジイソシアネート、４，４’−ジフェニルメタンジイソシアネート、４，４’−ビフェニレンジイソシアネート、３，３’−ジメチル−４，４’−ジフェニルメタンジイソシアネート、３，３’−ジメチル−４，４’−ジフェニルメタンジイソシアネートおよび３，３’−ジメチルジフェニルメタン−４，４’−ジイソシアネートおよび３，３’−ジメチルジフェニルメタン−４，４−ジイソシアネートが含まれる。
【００３２】
適切なポリイソシアネートの例には、例えば、トリイソシアネート、例えば、４，４’，４”−トリフェニルメタントリイソシアネートおよび２，４，６−トルエントリイソシアネート、テトライソシアネート、例えば、４，４’−ジメチル−２，２’−５，５’−ジフェニルメタンテトライソシアネート、およびポリメチレンポリフェニレンポリイソシアネートが含まれる。
【００３３】
ポリオール
プレポリマーの調製に有用な適切なポリオールには、例えば、ジオール、トリオールおよびそれらの混合物が含まれる。好ましいポリオールには、ポリエステルポリオール、ポリオレフィンジオール、ポリジエンブロックポリオール、およびそれらの組み合わせが含まれる。好ましいポリオールは、少なくとも約１．５、より好ましくは少なくとも約１．８、最も好ましくは少なくとも約２、好ましくは約４．０以下、より好ましくは約３．５以下、最も好ましくは約３．０以下の官能性を有する。好ましいポリオールは、アモルファスであり、約０℃未満、好ましくは約−２０℃未満のＴｇを有し、および約５００ｇ／モルを超える分子量、より好ましくは約５００ｇ／モルを超える分子量から約１０，０００ｇ／モルまでの分子量、最も好ましくは約１０００ｇ／モルから約４０００ｇ／モルまでの分子量を有する。好ましいポリオールは、疎水性であり、好ましくは構造的に主として炭化水素である。
【００３４】
有用なクラスのポリオールには、例えば、ラクトンポリオール、およびそのアルキレンオキシドアダクトを含むポリエステルポリオールおよび二量体酸性ポリエステルポリオールおよび、例えば、ポリブタジエンポリオール、水素化されたポリブタジエンポリオール、ポリカーボネートポリオール、ビスフェノールＡのヒドロキシアルキル誘導体（例えば、ビス（２−ヒドロキシエチル）ビスフェノールＡ）、ポリチオエーテルポリオール、フッ素化されたポリエーテルポリオール、アクリルポリオール、ポリフェノールのアルキレンオキシドアダクト、ポリテトラメチレングリコール、官能基を有するグリセリド（例えば、ひまし油）、およびポリヒドロキシスルフィドポリマーを含む特殊ポリオールが含まれる。
【００３５】
有用なポリエステルポリオールは、ポリカルボン酸、その無水物、そのエステルまたはそのハロゲン化物と、化学量論的に過剰な多価アルコールの反応生成物から調製される。適切なポリカルボン酸には、例えば、芳香族ジカルボン酸、その無水物およびそのエステル（例えば、フタル酸、テレフタル酸、イソフタル酸、ジメチルテレフタレート、ジエチルテレフタレート、フタル酸、フタル酸無水物、メチルヘキサヒドロフタル酸、メチルヘキサヒドロフタル酸無水物、メチルテトラヒドロフタル酸、メチルテトラヒドロフタル酸無水物、ヘキサヒドロフタル酸、ヘキサヒドロフタル酸無水物、テトラヒドロフタル酸）を含むジカルボン酸およびトリカルボン酸、脂肪族ジカルボン酸およびその無水物（例えば、例えば、マレイン酸、コハク酸、コハク酸無水物、グルタール酸、アジピン酸、ピメリン酸、スベリン酸、アゼレイン酸、セバシン酸、クロレンジン酸（ｃｈｌｏｒｅｎｄｉｃ  ａｃｉｄ）、１，２，４−ブタン−トリカルボン酸、デカンジカルボン酸、オクタデカンジカルボン酸、二量体酸、およびフマル酸）、および脂環式ジカルボン酸（例えば、１，３−シクロヘキサンジカルボン酸、および１，４−シクロヘキサンジカルボン酸）が含まれる。
【００３６】
ポリエステルポリオールが誘導され得る適切なポリオールの例には、エチレングリコール、プロパンジオール（例えば、１，２−プロパンジオールおよび１，３−プロパンジオール）、ブタンジオール（例えば、１，３−ブタンジオール）、１，５−ペンタンジオール、１，６−ヘキサンジオール、１，８−オクタンジオール、１，１０−デカンジオール、ネオペンチルグリコール、ジエチレングリコール、トリエチレングリコール、テトラエチレングリコール、ポリエチレングリコール、ポリプロピレングリコール（例えば、ジプロピレングリコールおよびトリプロピレングリコール）、１，４−シクロヘキサンジメタノール、１，４−シクロヘキサンジオール、二量体ジオール、ビスフェノールＡ、ビスフェノールＦ、水素化されたビスフェノールＡ、および水素化されたビスフェノールＦ、グリセロール、およびそれらの組み合わせが含まれる。
【００３７】
有用なポリエステルポリオールの例には、アジピン酸ポリグリコール、ポリエチレンテレフタレートポリオール、ポリカプロラクトンポリオールおよびポリカプロラクトントリオールが含まれる。
【００３８】
適切な商業的に入手可能なポリオールには、例えば、ユニケマ（デラウエア州、ニューカッスル）由来のプリプラスト（ＰＲＩＰＬＡＳＴ）３１８７、３１９０、３１９６、および３１９７を含むプリプラストシリーズの商品名の下で入手可能な二量体酸性ポリエステルポリオールおよびアトフィナ・ケミカルズ，Ｉｎｃ．（ペンシルバニア州エクストン）由来の商品名ポリ（ＰＯＬＹ）ＢＤ  Ｒ−２０ＬＭ、Ｒ−４５ＨＴ、およびＲ−４５Ｍの下で入手可能なポリブタジエンポリオール、および三菱化学（日本）由来の商品名ポリテール（ＰＯＬＹＴＡＩＬ）の下で入手可能な水素化されたポリブタジエンポリオールが含まれる。
【００３９】
水素活性単官能性（メタ）アクリレート
適切な水素活性単官能性（メタ）アクリレートには、例えば、ヒドロキシアルキルアクリレート（例えば、２−ヒドロキシエチルアクリレート（ＨＥＡ）、２−ヒドロキシメチルアクリレート（ＨＥＭＡ）、２−ヒドロキシプロピルアクリレート、３−ヒドロキシプロピルアクリレート（ＨＰＡ）および２−ヒドロキシプロピルメタクリレート、３−ヒドロキシプロピルメタクリレート、１，３−ジヒドロキシプロピルアクリレートおよび２，３−ジヒドロキシプロピルアクリレートおよびメタクリレート、２−ヒドロキシエチルアクリルアミドおよびメタクリルアミド、Ｎ−アルキル−Ｎ−ヒドロキシエチルアクリルアミドおよびメタクリルアミド、４−ヒドロキシブチルアクリレート（ＨＢＡ）、ヒドロキシエチル−ベータカルボキシエチルアクリレート、ヒドロキシヘキシルアクリレート、およびヒドロキシオクチルメタクリレート）が含まれる。
【００４０】
有用なヒドロキシエチルアクリレートおよびヒドロキシプロピルアクリレートは、ダウ・ケミカル（ミシガン州、ミッドランド）および大阪有機化学工業（日本、大阪）から商業的に入手可能である。有用なヒドロキシブチルアクリレートは、大阪有機化学工業から商業的に入手可能である。有用なヒドロキシポリエステルアクリレートは、ダウ・ケミカル・カンパニーからトーン  モノマー（ＴＯＮＥ  ＭＯＮＯＭＥＲ）  Ｍ−１００商品名の下で、大阪有機化学工業からビスコート（ＶＩＳＣＯＡＴ）２３０８の下で商業的に入手可能である。有用なヒドロキシポリエーテルアクリレートは、テキサス州ヒューストンのリヨンデル・ケミカルズ由来のアルコル（ＡＲＣＯＬ）  Ｒ−２７３１商品名の下で商業的に入手可能である。
【００４１】
水素活性有機官能性シラン
ポリウレタンプレポリマーのイソシアネート基と反応性がある少なくとも１つの官能基（例えば、水素）および少なくとも１つのシリル基を含むいずれかの水素活性有機官能性シランが用いられ得る。有用なシリル基の例には、アルコキシシリル、アリールオキシシリル、アルキルオキシイミノシリル、オキシムシリルおよびアミノシリルが含まれる。好ましい水素活性有機官能性シランには、例えば、アミノシラン（例えば、第２級アミノアルコキシシランおよびメルカプトアルコキシシラン）が含まれる。適切なアミノシランの例には、フェニルアミノプロピルトリメトキシシラン、メチルアミノプロピルトリメトキシシラン、ｎ−ブチルアミノプロピルトリメトキシシラン、ｔ−ブチルアミノプロピルトリメトキシシラン、シクロヘキシルアミノプロピルトリメトキシシラン、ジブチルマレエートアミノプロピルトリメトキシシラン、ジブチルマレエート置換された４−アミノ３，３−ジメチルブチルトリメトキシシラン、アミノプロピルトリエトキシシランおよびそれらの混合物が含まれ、それらの具体例には、Ｎ−メチル−３−アミノ−２−メチルプロピルトリメトキシシラン、Ｎ−エチル−３−アミノ−２−メチルプロピルトリメトキシシラン、Ｎ−エチル−３−アミノ−２−メチルプロピルジエトキシシラン、Ｎ−エチル−３−アミノ−２−メチルプロピルトリエトキシシラン、Ｎ−エチル−３−アミノ−２−メチルプロピルメチルジメトキシシラン、Ｎ−ブチル−３−アミノ−２−メチルプロピルトリメトキシシラン、３−（Ｎ−メチル−３−アミノ−１−メチル−１−エトキシ）プロピルトリメトキシシラン、Ｎ−エチル−４−アミノ−３，３−ジメチルブチルジメトキシメチルシラン、Ｎ−エチル−４−アミノ−３，３−ジメチルブチルトリメトキシシラン、ビス−（３−トリメトキシシリル−２−メチルプロピル）アミン、Ｎ−（３’−トリメトキシシリルプロピル）−３−アミノ−２−メチルプロピルトリメトキシシラン、Ｎ，Ｎ−ビス［（３−トリエトキシシリル）プロピル］アミン、Ｎ，Ｎ−ビス［（３−トリプロポキシ−シリル）プロピル］アミン、Ｎ−（３−トリメトキシシリル）プロピル−３−［Ｎ−（３−トリメトキシシリル）−プロピルアミノ］プロピオンアミド、Ｎ−（３−トリエトキシシリル）プロピル−３−［Ｎ−（３−トリエトキシシリル）−プロピルアミノ］プロピオンアミド、Ｎ−（３−トリメトキシシリル）プロピル−３−［Ｎ−（３−トリエトキシシリル）−プロピルアミノ］プロピオンアミド、３−トリメトキシシリルプロピル−３−［Ｎ−（３−トリメトキシシリル）−プロピルアミノ］−２−メチルプロピオネート、３−トリエトキシシリルプロピル３−［Ｎ−（３−トリエトキシシリル）−プロピルアミノ］−２−メチルプロピオネート、３−トリメトキシシリルプロピル３−［Ｎ−（３−トリエトキシシリル）−プロピルアミノ］−２−メチルプロピオネート、ガンマ−メルカプトプロピル−トリメトキシシランおよびＮ，Ｎ’−ビス（（３−トリメトキシシリル）プロピル）アミンが含まれる。
【００４２】
有用な商業的に入手可能なアミノシランには、例えば、ＯＳｉスペシャルティーズ−クロンプトンＣｏｒｐ．（コネティカット州、グリーンウィッジ）由来のシルケスト（ＳＩＬＱＵＥＳＴ）  Ａ−１１７０、シルケスト  Ａ−１１１０、シルケスト  Ｙ−９６６９およびシルケスト  Ａ−１５を含むシルケストシリーズの商品名の下で、ともにデグッサ・コーポレーション（イリノイ州、ネーパービル）から入手可能である、例えば、ダイナシラン（ＤＹＮＡＳＹＬＡＮ）１１８９  Ｎ−（ｎ−ブチル）アミノプロピルトリメトキシシランおよびダイナシラン  ＭＴＭＯ  ３−メルカプトプロピルトリメトキシシランを含むダイナシランシリーズの商品名の下で、およびＯＳｉスペシャルティーズ−クロンプトンＣｏｒｐ．からＡ−１８９ガンマ−メルカプトプロピルトリメトキシシラン商品名の下で、入手可能なアミノシランが含まれる。
【００４３】
シラン官能性ポリウレタンプレポリマーを調製する有用な方法は、例えば、米国特許第３，６３２，５５７号、米国特許第４，３４５，０５３号、第４，６４５，８１６号および第４，９６０，８４４号において記載され、それらは、本明細書に組み込まれる。
【００４４】
側鎖または末端シラン官能基を有するシラン官能性ポリウレタンプレポリマーを調製する有用な方法の１例には、イソシアナト有機官能性シランとポリヒドロキシ官能性ポリウレタンプレポリマーまたはアクリレート官能性ヒドロキシ官能性ポリウレタンプレポリマーとの反応が含まれる。ポリヒドロキシ官能性ポリウレタンプレポリマーは、反応混合物がヒドロキシル官能性ポリウレタンプレポリマーを形成するようにジイソシアネート成分に対して化学量論的に過剰なポリオールを有することを除いて、ポリイソシアネート官能性ポリウレタンプレポリマーについて上述のように調製され得る。好ましくは、反応混合物中のヒドロキシ基対イソシアネート基の比は約１．１：１から約４：１、より好ましくは約１．２：１から約２．５：１である。
【００４５】
次いで、ヒドロキシ官能性ポリウレタンプレポリマーは、１以上のイソシアネート化シラン、例えば、式ＯＣＮ−Ｒ−Ｓｉ（Ｘ）ｍ（−ＯＲ1 ）３−ｍ（式中、ｍは０、１、または２であり、それぞれのＲ1 は、１から４の炭素原子を含むアルキル、好ましくはメチルまたはエチルであり、それぞれのＸは１から４の炭素原子を含むアルキル、好ましくはメチルまたはエチルであり、Ｒは、２官能性有機官能基、好ましくはプレポリマーのヒドロキシ基がイソシアネートシランでキャップされるように２〜６個の炭素原子を含む直鎖または分岐鎖の２官能性アルキルである）を有するイソシアネート化シランと反応する。活性水素末端または側鎖原子を有するウレタンプレポリマーのキャッピングのために適切なシランキャッパーは、一般式ＯＣＮ−Ｒ−Ｓｉ（Ｘ）ｍ（−ＯＲ1 ）３−ｍ（式中、Ｒ、Ｒ’、Ｘおよびｍは上記定義の通りである）により表される。そのようなイソシアナトアルコキシシラン化合物のための多数の有用な構造が、例えば、米国特許第４，１４６，５８５号（第４欄および第５欄）において開示され、本明細書に組み込まれている。好ましいイソシアナトアルコキシシランには、例えば、ガンマ−イソシアナトプロピル−トリエトキシシランおよびガンマ−イソシアナトプロピル−トリメトキシシランが含まれ、その商業的に入手可能な例は、ＯＳｉスペシャルティーズ−クロンプトンＣｏｒｐ．から商品名シルケスト  Ａ−３５およびシルケスト  Ａ−２５の下で入手可能である。
【００４６】
単官能性アルコール
ポリウレタンプレポリマーの調製における使用のために好ましい単官能性アルコールはアモルファスであり、または約５０℃以下の融点を示す。単官能性アルコールは、好ましくは、４から１８個までの炭素原子、より好ましくは８から１６個までの炭素原子、最も好ましくは１２から１６個までの炭素原子を有し、約７４ｇ／ｍｏｌから約１０００ｇ／ｍｏｌ、より好ましくは約１３０ｇ／ｍｏｌから約５００ｇ／ｍｏｌの分子量を有するアルキルアルコールである。有用な単官能性アルコールはまた、約７５０から約５６、好ましくは約４３０から約１１０のＯＨ価も有する。
【００４７】
適切な単官能性アルコールには、例えば、アルキル、アルキレン、アルキニル、芳香族、ヘテロ芳香族、分岐鎖、非分岐鎖、置換されているアルコールおよび置換されていないアルコール、アルキルアルコールのアルコキシル化された生成物、アルキルエステルアルコールおよびそれらの混合物が含まれる。適切な単官能性脂肪族アルコールの例には、アンブチルアルコール、イソブチルアルコール、イソヘキシルアルコール、１，３’−ジメチルブチルアルコール、ヘキシルアルコール、ヘプチルアルコール、オクチルアルコール、デシルアルコール、ノニルアルコール、２−エチルヘキシルアルコール、２−エチル−１−ヘプチルアルコール、２−エチル−１−オクチルアルコール、イソオクチルアルコール、オキソアルコール、ドデシルアルコール、ウンデシルアルコール、トリデシルアルコール、イソトリデシルアルコール、テトラデシルアルコール、ペンタデシルアルコール、ヘキサデシルアルコール、イソヘキシルデシルアルコール、３，５，５−トリメチル−１−ヘキシルアルコール、スチロアルコール、およびベヘニルアルコール、１２から３０炭素原子を有するアルコール（例えば、オレイルアルコール）、オリーブ油、グレープシード油、ココナッツ油、やし油、大豆油、綿実油、およびリンシード油のような天然脂肪および油脂から得られる１２から３０個までの炭素原子を有する水素化された脂肪酸混合物により得られるアルコール混合物、アルキルエステルアルコール（例えば、２，２，４−トリメチル−１，３−ペンタンジオールモノイソブチレート）、およびそれらの組み合わせが含まれる。有用な単官能性アルコールおよびプレポリマーを伴う使用のために単官能性アルコールをエンドキャップする方法もまた、例えば、米国特許第６，４９８，２１０号において記載されており、本明細書に組み込まれる。
【００４８】
有用な商業的に入手可能な単官能性アルコールには、ダウ・ケミカル・カンパニー（ミシガン州、ミッドランド）由来の例えば、カーボワックス（ＣＡＲＢＯＷＡＸ）  ＰＭＥＧ  ３５０、５００および７５０を含むカーボワックスシリーズの商品名の下で、ともにコンディー・ビスタ・カンパニー（テキサス州、ヒューストン）から入手可能であるアルフォール（ＡＬＦＯＬ）  Ｃ１４  １−テトラデカノールおよびアルフォール  Ｃ１８  １−オクタデカノールの下で、商業的に入手可能であるメトキシポリエチレングリコールが含まれる。
【００４９】
水分硬化性、放射線硬化性ポリウレタンプレポリマーを調製するとき、もし単官能性アルコールが存在するならば、単官能性アルコールは、好ましくは、イソシアネートのモル当量に基づいて約１０モル％未満、より好ましくは約５モル％未満の量で反応混合物中に存在する。
【００５０】
水分硬化性、放射線硬化性プレポリマーを含むシーラント組成物については、プレポリマーは、好ましくは、２０重量％から１００重量％まで、より好ましくは、約３０重量％から約６０重量％までの量で存在する。
【００５１】
水分硬化性ポリマーおよび放射線硬化性ポリマーの混合物
水分硬化性ポリウレタンプレポリマーおよび放射線硬化性ポリマーの混合物を含むシーラント組成物については、水分硬化性ポリウレタンプレポリマーは、上記水分硬化性ポリウレタンプレポリマーであり得るし、その場合、官能基は、イソシアネート基、シラン基、またはそれらの組み合わせを含む。好ましい水分硬化性ポリウレタンプレポリマーは、シラン官能基および／またはイソシアネートによりエンドキャップされる。ポリウレタンプレポリマーは、好ましくは、約１５００から約２０，０００ｇ／モルまでの数平均分子量を有する。イソシアネート官能性ポリウレタンプレポリマー、シラン官能性プレポリマーおよび上述のイソシアナト官能性およびシラン官能性を含むプレポリマーを作る方法は、本明細書に組み込まれる。
【００５２】
好ましいイソシアネート官能性ポリウレタンプレポリマーは、参照により本明細書に組み込まれる米国特許第６，３５５，３１７号において記載されている。上記の好ましいシラン官能性ポリウレタンプレポリマーは、少なくとも１つのシラン官能基によりエンドキャップされており、好ましくは６以下のシラン官能基を含む。最も好ましくは、水分硬化性シランプレポリマーは、プレポリマーのモル当量に基づいてシラン基の約２５％未満のモル当量、最も好ましくは、約２０％未満のモル当量を有する。より好ましくは、それはまた、約１５％未満のモル当量の単官能性アルコール、より好ましくは、約１０％未満のモル当量の単官能性アルコールも含む。
【００５３】
他の有用なシランキャップされたポリウレタンは、米国特許第４，９６０，８４４号に記載されたパーマポール（ＰＥＲＭＡＰＯＬ）ウレタンおよび米国特許第６，４９８，２１０号において記載されたシリル化されたポリウレタン組成物であり、それらは参照により本明細書に組み込まれる。
【００５４】
水分硬化性ポリウレタンプレポリマーを調製するとき、単官能性アルコールは、好ましくは、イソシアネートのモル当量に基づいて約５５モル％未満、より好ましくは、約５０モル％未満、最も好ましくは約４５モル％未満の量で反応混合物中に存在する。
【００５５】
水分硬化性ポリウレタンプレポリマーは、好ましくは、約１重量％から約４０重量％まで、より好ましくは約１重量％から約２０重量％まで、最も好ましくは約３重量％から約１０重量％までの量で組成物中に存在する。
【００５６】
放射線硬化性ポリマー
放射線硬化性ポリマーは、少なくとも２の官能性を有する（メタ）アクリレートポリマーである。有用な（メタ）アクリレートポリマーの例には、ポリブタジエンジアクリレート、ポリブタジエンウレタンジアクリレート、単官能性および多官能性アクリレート（即ち、アクリレートおよびメタクリレート）、アクリレート化ポリエステル、アクリレート化芳香族ウレタン、アクリレート化脂肪族ウレタン、アクリレート化アクリル、およびそれらの組み合わせまたは混合物が含まれる。
【００５７】
適切なアクリレート化オリゴマーの例には、アクリレート化ポリエステル、アクリレート化芳香族ウレタン、脂肪族ウレタン、ビニルアクリレート、アクリレート化油脂およびアクリレート化アクリルが含まれる。アクリレート化脂肪族ウレタンの例には、ヘンケルＣｏｒｐ．（ニュージャージー州、ホボケン）由来の商品名フォトマー（ＰＨＯＴＯＭＥＲ）６０１０（ＭＷ＝１５００）の下で、ＵＣＢラドキュアＩｎｃ．（ジョージア州スマーナ）由来のエベクリル（ＥＢＥＣＲＹＬ）８４０１（ＭＷ＝１０００）およびエベクリル８４０２（ＭＷ＝１０００、ウレタンジアクリレート）の下で、アトフィナ・ケミカルズ（ペンシルバニア州、ウエストチェスター）由来のＣＮ９６３５、ＣＮ９６４５、およびＣＮ９６５５の下で入手可能なものが含まれる。
【００５８】
好ましいアクリレートは、疎水性であり、主として炭化水素構造であり、低いＴｇを有し（好ましくは約０℃未満、より好ましくは約−１０℃未満）、水分硬化性プレポリマーとの十分な相容性を有する。好ましいアクリレート化ポリマーはまた実質的にアモルファスである。そのようなアクリレートは、大阪有機化学（日本、大阪）の販売者のサン・エスターズ・コーポレーション由来の商品名ＢＡＣ−４５およびアトフィナ・ケミカルズ（ペンシルバニア州、エクストン）由来のＣＮ３０２の下で商業的に入手可能である。
【００５９】
放射線硬化性ポリマーは、好ましくは、約５重量％を超え、より好ましくは約１５重量％を超え、最も好ましくは約２０重量％を超える量で組成物中に存在する。
【００６０】
光開始剤
組成物は、任意に、光開始剤を含み得る。好ましい光開始剤は、適切な波長および強度の放射に対する暴露の際にエチレン性の不飽和の基のフリーラジカル重合、架橋、または両方を促進することが可能である。光開始剤は、単独で用いられ得るか、または適切な供与体化合物または適切な共開始剤と組み合わせで用いられ得る。光開始剤およびその量は、好ましくは、硬化される組成物の厚さの関数としての均一な反応変換率、並びに所望される初期取り扱い強度（すなわち、グリーン強度）を達成するように十分に高い総変換度率を達成するように選択される。
【００６１】
有用な光開始剤には、例えば、ベンジルジメチルケタール、ベンゾインエーテル、ヒドロキシアルキルフェニルケトン、ベンゾイルシクロヘキサノール、ジアルコキシアセトフェノン、１−ヒドロキシシクロヘキシルフェニルケトン、トリメチルベンゾイルホスフィンオキシド、メチルチオフェニルモルホリノケトンおよびモルホリノフェニルアミノケトンを含む「アルファ解離タイプ」光開始剤、光開始剤およびベンゾフェノン、チオキサントン、ベンジル、カンファーキノン、およびケトクマリンに基づく共開始剤を含む水素除去光開始剤、およびそれらの組み合わせが含まれる。好ましい光開始剤には、例えば、ビス（２，４，６−トリメチルベンゾイル）−フェニルホスフィンオキシド、ビス（２，６−ジメトキシベンゾイル）−（２，４，４−トリメチルペンチル）ホスフィンオキシド、および２，４，４−トリメチルベンゾイルジフェニルホスフィンオキシドを含むアシルホスフィンオキシドが含まれる。
【００６２】
有用な商業的に入手可能な光開始剤は、以下の商品名の下で入手可能であり、それらは、アーガキュア（ＩＲＧＡＣＵＲＥ）３６９モルホリノフェニルアミノケトン、アーガキュア８１９ビス（２，４，６−トリメチルベンゾイル）−フェニルホスフィンオキシドおよびその好ましい形態のＣＧＩ８１９ＸＦ、アーガキュア  ＣＧＩ４０３ビス（２，６−ジメトキシベンゾイル）−（２，４，４−トリメチルペンチル）ホスフィンオキシド、アーガキュア６５１ベンジルメチルケタール、アーガキュア１８４ベンゾイルシクロヘキサノール、ダロカー（ＤＡＲＯＣＵＲ）１１７３ヒドロキシアルキルフェニルケトン、ダロカー４２６５  ２−ヒドロキシ−２−メチル−１−フェニルプロパン−１−オンおよび２，４，６−トリメチルベンゾイルジフェニルホスフィンオキシドの５０：５０混合物、およびＣＧＩ１７００  ビス（２，６−ジメトキシベンゾイル）−２，４，４−トリメチルペンチルホスフィンおよび２−ヒドロキシ−２−メチル−１−フェニルプロパン−１−オンの２５：７５混合物であり、それらのすべては、チバガイギーＣｏｒｐ．（ニューヨーク州、アーズレー）から入手可能である。
【００６３】
光開始剤は、好ましくは、所望される速度の光重合を提供するのに十分な量で存在する。量は、部分的には、光源、放射エネルギーに暴露される層の厚さおよびその波長での光開始剤の吸光係数に依存する。典型的には、光開始剤成分は、約０．０１重量％から約５重量％、より好ましくは約０．０１重量％から約１重量％までの量で存在する。好ましい光開始剤にはアシルホスフィンオキシドが含まれ、それは、好ましくは、約０．０３重量％から約０．４重量％までの量で存在する。
【００６４】
触媒
組成物は、また、ポリオールとポリイソシアネートとの間の反応、加水分解反応、および／または後のシラン基、イソシアネート基またはそれらの組み合わせの架橋反応を促進するために触媒も含み得る。有用な触媒には、例えば、Ｎ，Ｎ−ジメチルアミノエタノール、Ｎ，Ｎ−ジメチル−シクロヘキサミン−ビス（２−ジメチルアミノエチル）エーテル、Ｎ−エチルモルホリン、Ｎ，Ｎ，Ｎ’，Ｎ’，Ｎ”−ペンタメチル−ジエチレン−トリアミン、および１−２（ヒドロキシプロピル）イミダゾールを含む第３級アミンおよび例えば、錫（例えば、ジアルキル錫ジカルボキシレート、例えば、ジブチル錫ジラウレートおよびジブチル錫ジアセテート、第３級アミン、カルボン酸の錫塩、例えば、オクタン酸錫および酢酸錫、テトラブチルジオレアトジスタノキサン）、チタニウム化合物、錫カルボキシレート、チタン酸有機ケイ素、チタン酸アルキルを含む金属触媒およびその組み合わせが含まれる。
【００６５】
水分硬化性、放射線硬化性シーラント組成物については、触媒は、好ましくは、約０．０１重量％から約２重量％までの量で存在する。
【００６６】
フィラー
組成物は任意に、フィラーを含み得る。フィラーの化学組成、およびその粒子サイズと形態、粒子サイズ分布、およびフィラーの表面処理は、好ましくは、組成物上の入射ＵＶ光の吸光を最小化するように選択される。（「ＵＶ接着剤のシャドー硬化」、ジョージ  Ｗ．リッター、接着協会の第２４回年次会合の会報、８３ページ、２００１年２月を参照されたい）。
【００６７】
適切なフィラーには、例えば、ヒュームドシリカ（例えば、ニュージャージー州デグッサ由来のエアロジル（ＡＥＲＯＳＩＬ）  Ｒ２０２およびエアロジル  Ｒ８１２Ｓ）、有機ワックスにより処理された合成アモルファス二酸化シリコン（イリノイ州のクロスフィールドカンパニー由来のガシル（ＧＡＳＩＬ）  ＵＶ  ７０Ｃ）、タルク（例えば、コロラド州ルゼナック・アメリカン由来のミストロン  ベーパー（ＭＩＳＴＲＯＮ  ＶＡＰＯＲ）  Ｒおよびミストロン  ＣＢ）、粉砕された炭酸カルシウム（例えば、ハイ−プルフェックス（Ｈｉ−ＰＬＦＥＸ）１００ＧＣＣ、ビクロン）および沈降炭酸カルシウム（ＰＣＣ）（例えば、スペシャルティ・ミネラルＩｎｃ．由来のウルトラプフレックス（ＵＬＴＲＡＰＦＬＥＸ）  ＰＣＣ，チキソ−カーブ（ＴＨＩＸＯ−ＣＡＲＢ））のような炭酸カルシウム、アルミナ三水和物（ＡＴＨ）、炭酸マグネシウム、硫酸カルシウム、硫酸バリウム、水酸化マグネシウム、クレー、マイカ、二酸化チタン、およびそれらの組み合わせが含まれる。好ましいフィラーは、アスペクト比１〜４（例えば、球状または立方体）を有する。フィラーの平均粒子サイズは、好ましくは、約０．１５から約２５ミクロンまで、より好ましくは約１から約１５ミクロンまでである。
【００６８】
好ましいフィラーの例には、例えば、スペシャルティー・ミネラルズ由来のハイ−プルフェックス、ゼネカ・レジンズ由来のウィノフィル（ＷＩＮＮＯＦｉｌ）およびヒューバー由来のヒューバーカーブ（ＨＵＢＥＲＣＡＲＢ）として入手可能である上述の粒子サイズを有する処理された炭酸カルシウムが含まれる。他の好ましいフィラーには、上述のウルトラプフレックス  ＰＣＣのようなチキソトロピーを提供するレオロジー性添加剤および酸化チタンのような顔料を含む。他の好ましいフィラーには、例えば、ペンシルバニア州のポッターズ・インダストリーズＩｎｃ．由来のコンダクト−オ−フィル（ＣＯＮＤＵＣＴ−Ｏ−ＦＩＬ）のような銀で被覆されたマイカのような反射性粒子および例えば、Ｃ．Ｐ．ホール・カンパニー由来のマグライト（ＭＡＧＬＩＴＥ）  Ａおよびマグライト  Ｄのような酸化マグネシウムが含まれる。
【００６９】
好ましくは、フィラーは、少なくとも１０重量％、より好ましくは少なくとも約２０重量％、さらにより好ましくは約２０重量％から約６０重量％まで、最も好ましくは約３０重量％から約５０重量％までの量で組成物中に存在する。
【００７０】
可塑化剤
任意に、組成物はまた、非反応性可塑化剤も含む。適切な可塑化剤には、例えば、フタレート、アジペート、ホスフェート、トリメリテート、二安息香酸ジプロピレングリコールおよび二安息香酸ジエチレングリコールおよびそれらの混合物およびエポキシ化された大豆油が含まれる。適切な商業的に入手可能な可塑化剤には、エクソン・ケミカル由来のジェイフレックス可塑化剤、モンサント由来のジオクチル（ＤＩＯＣＴＹＬ）、サンティサイザー（ＳＡＮＴＩＣＩＺＥＲ）、およびジブチル（ＤＩＢＵＴＹＬ）可塑化剤、およびバイエル由来のアディモール（ＡＤＩＭＯＬＬ）、ディスフラモール（ＤＩＳＦＬＡＭＯＬＬ）、メサモール（ＭＥＳＡＭＯＬＬ）、ユニモール（ＵＮＩＭＯＬＬ）、テグダ（ＴＥＧＤＡ）、トリアセチン（ＴＲＩＡＣＥＴＩＮ）、およびウルトラモール（ＵＬＴＲＡＭＯＬＬ）可塑化剤が含まれる。ジェイフレックス  ＤＴＤＰおよびＤＩＤＰ可塑化剤を含む長鎖の分岐したフタレート（例えば、ジトリデシルフタレート、ジ−Ｌ−ノニルフタレート、およびジ−Ｌ−ウンデシルフタレート）のような好ましい可塑化剤は低揮発性を有する。有用なジオクチルおよびジイソデシルフタレートには、エクソン・ケミカル由来の商品名「ジェイフレックスＤＯＰ」および「ジェイフレックスＤＩＤＰ」の下で入手可能なものが含まれる。有用なジベンゾエートは、ベルシコール・ケミカル・コーポレーション由来の商品名ベンゾフレックス（ＢＥＮＺＯＦＬＥＸ）Ｘ９−８８、ベンゾフレックス５０およびベンゾフレックス４００の下で入手可能である。大豆油は、例えば、商品名フレキソール（ＦＬＥＸＯＬ）  ＥＰＯの下でユニオンカーバイドコーポレーションから商業的に入手可能であり、ポリマー性可塑化剤は、商品名ウルトラモール（ＵＬＴＲＡＭＯＬＬ）の下でバイエルから入手可能である。
【００７１】
好ましくは、可塑化剤は、約５重量％から約３０重量％まで、より好ましくは、約２５重量％未満、より好ましくは約２０重量％以下、最も好ましくは約５重量％から約２０重量％までの量で組成物中に存在する。
【００７２】
反応性可塑化剤
組成物はまた、任意に、反応性可塑化剤、即ち、水分硬化性、放射線硬化性ポリウレタンプレポリマー、または水分硬化性ポリウレタンプレポリマー、またはそれらの組み合わせの水分反応性成分と反応することが可能である少なくとも１つの官能基を含む可塑化剤も含み得る。「反応性可塑化剤」という用語は、水分への暴露の際にポリウレタンプレポリマーの水分反応性官能基またはそれ自体と反応性となる可塑化剤を包含する。そのような反応性可塑化剤には、水分への暴露の際に活性水素基を有する可塑化剤が含まれる。反応性可塑化剤は、好ましくは、ポリウレタンプレポリマーの官能基と同様の官能基、組成物が基板に適用された後またはその意図される使用の間（例えば、空気、水分またはそれらの組み合わせのような周囲雰囲気への暴露の際）にポリウレタンプレポリマーまたは可塑化剤それ自体と反応性となり得る官能基、またはそのような官能基の組み合わせを有するように選択される。反応性可塑化剤は、好ましくは、例えば、水分、空気またはそれらの組み合わせのような周囲条件への暴露の際にポリウレタンプレポリマーを重合または架橋させるように選択される。反応性可塑化剤には、例えば、アルコキシ、イソシアネート、アルドイミン、ケトミン、ビスオキサゾリドン、およびそれらの組み合わせを含むいずれか適切な反応基を含み得る。
【００７３】
シラン官能性ポリウレタンプレポリマーと反応することが可能である有用な反応性可塑化剤の例には、例えば、酢酸、２−エチルヘキサン酸、パルミチン酸、ステアリン酸、およびオレイン酸およびそれらの組み合わせを含むさまざまの酸のシリルエステルを含むメトキシシリル、エトキシシリル、プロポキシシリル、およびブトキシシリルおよびアシルオキシシリル反応基を含むアルコキシシリル反応基を有する可塑化剤が含まれる。適切な反応性可塑化剤はまた、上記アルコキシシリル基でエンドキャップされたポリマーも含む。そのようなポリマーには、例えば、ポリアルキレンオキシド（例えば、ポリプロピレンオキシド）、ポリエーテルスルフィドウレタン（例えば、ＰＲＣ由来の低分子量パーマポール（ＰＥＲＭＡＰＯＬ）・ウレタンであり、例えば、米国特許第４，９６０，８４４号において開示される）、ポリイソアルキレンオキシド（例えば、ポリイソブチレンオキシド）、ポリグリコール、ポリイソブチレン、およびそれらの組み合わせが含まれる。
【００７４】
イソシアネート官能性ポリウレタンプレポリマーと反応することが可能である有用な反応性可塑化剤には、例えば、アルドイミン、ケトイミン、オキサゾリジン（例えば、ビスオキサゾリジン、１−（ヒドロキシエチル）−２−イソプロピル−１，３−オキサゾリジンおよび２−イソプロピル−１，３−オキサゾリジン）、ジオキソラン（例えば、２，２−ジメチル−１，３−ジオキソラン、２，２−ジメチル−４−ヒドロキシメチル−１，３−ジオキソラン）、およびそれらの組み合わせが含まれる。
【００７５】
反応性可塑化剤は、好ましくは、約３００ｇ／ｍｏｌから約１０，０００ｇ／ｍｏｌまで、より好ましくは約５００ｇ／ｍｏｌから約６０００ｇ／ｍｏｌまでの分子量を有する。
【００７６】
反応性可塑化剤は、約２０重量％以下、好ましくは約２重量％から約１５重量％まで、より好ましくは約３重量％から約１０重量％までの量で組成物中に存在する。
【００７７】
熱可塑性ポリマー
組成物は、任意に、熱可塑性ポリマーを含み得る。有用な熱可塑性ポリマーは、シーラント組成物と相容性であり、熱可塑性エラストマーを含む。有用な熱可塑性ポリマーの例には、ポリアルキレン（例えば、ポリエチレン、ポリプロピレン、およびポリブチレン）、例えば、脂肪族モノ−１−オレフィン（アルファオレフィン）のホモ−、コ−およびターポリマーを含むポリ（アルファ）オレフィン（例えば２から１０炭素原子を含むポリ（アルファ）オレフィン）、少なくとも１種のＣ3 〜Ｃ20アルファオレフィンを有するエチレンの均質な直鎖のまたは実質的に直鎖のインターポリマー、ポリイソブチレン、ポリ（アルキレンオキシド）、ポリ（フェニレンジアミンテレフタルアミド）、ポリエステル（例えば、ポリエチレンテレフタレート）、ポリアクリレート、ポリメタクリレート、ポリアクリルアミド、ポリアクリロニトリル、アクリロニトリルと例えば、ブタジエン、スチレンを含むモノマーのコポリマー、ポリメチルペンテン、およびポリフェニレンスルフィド（例えば、スチレン−アクリロニトリル、アクリロニトリル−ブタジエン−スチレン、アクリロニトリル−スチレン−ブタジエンゴム）、ポリイミド、ポリアミド、ビニルアルコールとエチレン性不飽和モノマーのコポリマー、ポリ酢酸ビニル（例えば、エチレン酢酸ビニル）、ポリビニルアルコール、塩化ビニルホモポリマーおよびコポリマー（例えば、ポリ塩化ビニル）、エチレン、一酸化炭素およびアクリル酸エステルまたはビニルモノマーのターポリマー、ポリウレタン、ポリスチレン、およびそれらの組み合わせおよびそれらのホモポリマー、コポリマーおよびターポリマーおよびそれらの混合物が含まれる。熱可塑性ポリマーの他の有用なクラスには、アルファルト、ビチューメン、生ゴム、フッ素化ゴム、およびセルロース性樹脂が含まれる。
【００７８】
好ましい熱可塑性ポリマーには、約１０重量％から約６０重量％までの酢酸ビニル含有量および約０．２から１０００までのメルトインデックス、より好ましくは、約１８重量％から約５０重量％までの酢酸ビニル含有量および約０．２から５００までのメルトインデックスを有するエチレン酢酸ビニルが含まれる。
【００７９】
有用な商業的に入手可能な熱可塑性ポリマーには、例えば、レキセン・プロダクツＣｏ．（テキサス州、ダラス）由来の例えば、レクスタック（ＲＥＸＴＡＣ）  ＲＴ２５３５およびＲＴ２５８５を含むレクスタックシリーズの商品名の下で、イーストマン・ケミカルＣｏ．（テネシー州キングズポート）由来の例えばイーストフレックス（ＥＡＳＴＯＦＬＥＸ）  Ｅ１０６０を含むイーストフレックスシリーズの商品名の下で入手可能なアタクチックポリプロピレンコポリマー、デュポン・ド・ヌムール（デラウエア州、ウィルミントン）由来のエルバックス（ＥＬＶＡＸ）シリーズの商品名の下で、ミレニウム・ペトロケミカルズ（イリノイ州、ローリングメドウズ）由来のウルトラテーン（ＵＬＴＲＡＴＨＥＮＥ）・シリーズの商品名の下で、入手可能なエチレン酢酸ビニルコポリマー、エクソン・ケミカルズＣｏ．（テキサス州、ヒューストン）由来のオプテマ（ＯＰＴＥＭＡ）・シリーズの商品名の下で入手可能なエチレンメチルアクリレートコポリマー、エルフ・アトケム・ノース・アメリカ（ペンシルバニア州フィラデルフィア）由来のロトリル（ＬＯＴＲＹＬ）シリーズの商品名の下で、エクソン・ケミカルズＣｏ．由来のエスコレーン（ＥＳＣＯＲＥＮＥ）シリーズの商品名の下で、およびミレニウム・ペトロケミカルズ由来のエナテーン（ＥＮＡＴＨＥＮＥ）シリーズの商品名の下で、入手可能なエチレンｎ−ブチルアクリレートコポリマー、デュポン由来のエルバロイ（ＥＬＶＡＬＯＹ）・シリーズの商品名の下で入手可能なエチレンｎ−ブチルアクリレート一酸化炭素ターポリマー、アライズ・テクノロジーズ（ニューハンプシャー州デリー、マーキンサのための販売者、スペイン、バルセロナ）由来のパールスティック（ＰＥＡＲＬＳＴＩＣＫ）・シリーズの商品名の下で入手可能な熱可塑性ポリウレタンポリマー、デュポン由来のハイトレル（ＨＹＴＲＥＬ）・シリーズの商品名の下で入手可能なブチレン／ポリ（アルキレンエーテル）フタレートポリマー、デュポン由来のエルバロイ・シリーズの商品名の下でもまた入手可能なエチレンアクリレートコポリマー、およびＩＣＩアクリリックス（ミズーリ州セントルイス）由来のエルバサイト（ＥＬＶＡＣＩＴＥ）シリーズの商品名の下で入手可能なアクリルポリマーが含まれる。
【００８０】
熱可塑性ポリマーは、約０重量％から約１５重量％まで、好ましくは約０重量％から約１０重量％までの量で組成物中に存在する。
【００８１】
粘着付与剤
組成物は、任意に、粘着付与剤を含み得る。好ましい粘着付与剤は、約７０℃から約１２０℃まで、より好ましくは約８０℃から約１００℃までの環球軟化点を有する。適切な粘着付与剤の例には、脂肪族、脂環族、芳香族、脂肪族−芳香族、芳香族で修飾された脂環族、および脂環族炭化水素樹脂および修飾されたバージョン、およびその水素化誘導体、テルペン（ポリテルペン）、修飾されたテルペン（例えば、フェノールで修飾されたテルペン樹脂）、その水素化誘導体およびその混合物、ガムロジン、ウッドロジン、トール油ロジン、蒸留ロジン、水素化ロジン、二量体化されたロジン、および重合したロジンのような天然および修飾されたロジン、例えば、天然ロジンおよび修飾ロジンのグリセロールエステルおよびペンタエリスリトールエステル（例えば、ペールウッドロジンのグリセロールエステル、水素化ロジンのグリセロールエステル、重合ロジンのグリセロールエステル、水素化ロジンのペンタエリスリトールエステル、およびロジンのフェノールで修飾されたペンタエリスリトールエステル）を含むロジンエステル、アルファメチルスチレン樹脂およびその水素化誘導体、低分子量ポリ乳酸、およびその組み合わせが含まれる。他の有用な粘着付与剤は例えば米国特許第６，３５５，３１７号において開示され、それは本明細書に組み込まれている。
【００８２】
適切な商業的に入手可能な粘着付与剤には、例えば、イーストマン・ケミカルＣｏ．（テネシー州キングズポート）由来のイーストタック（ＥＡＳＴＯＴＡＣ）  Ｈ−１００、Ｈ−１１５、Ｈ−１３０およびＨ−１４２を含むイーストタック・シリーズの商品名の下で入手可能な、エクソン・ケミカルＣｏ．（テキサス州、ヒューストン）由来のエスコレッツ（ＥＳＣＯＲＥＺ）５３００およびエスコレッツ５４００を含むエスコレッツ・シリーズの商品名の下で最も少なく水素化されたもの（Ｅ）から最も水素化されたもの（Ｗ）まで異なるレベルの水素化がなされるグレードＥ、Ｒ、ＬおよびＷとして入手可能な、およびハーキュレス（デラウエア州、ウィルミントン）由来のハーコライト（ＨＥＲＣＯＬＩＴＥ）２１００商品名で入手可能な部分的に水素化された脂環式石油炭化水素樹脂、およびエクソン・ケミカルＣｏ．由来のエスコレッツ５６００商品名の下で入手可能な部分的に水素化された芳香族修飾された石油炭化水素樹脂、グッドイヤー・ケミカルＣｏ．（オハイオ州、アクロン）由来のウイングタック  エクストラ（ＷＩＮＧＴＡＣＫ  ＥＸＴＲＡ）商品名の下で入手可能な脂肪族−芳香族石油炭化水素樹脂、アリゾナ・ケミカルＣｏ．（フロリダ州、パナマ・シティ）由来のゾナタック（ＺＯＮＡＴＡＣ）  １０５  ライト（ＬＩＴＥ）商品名の下で入手可能なｄ−リモネンから作られたスチレネート化されたテルペン樹脂、ハーキュレス由来のリーガルレッツ（ＲＥＧＡＬＲＥＺ）１０９４商品名の下で入手可能な芳香族水素化炭化水素樹脂、およびハーキュレス由来のそれぞれ、７０℃、８５℃および１００℃の軟化点を有する商品名クリスタレックス（ＫＲＩＳＴＡＬＥＸ）  ３０７０、３０８５および３１００の下で入手可能なアルファメチルスチレン樹脂が含まれる。
【００８３】
エチレン酢酸ビニルを含むそれらのシーラント組成物については、粘着付与剤は、好ましくは、エチレン酢酸ビニルコポリマーの酢酸ビニル含有量に基づいて選択される。少なくとも２８重量％の酢酸ビニル含有量を有するエチレン酢酸ビニルコポリマーについては、粘着付与剤は、好ましくは、７０℃から約１２０℃までの環球軟化点を有する芳香族または脂肪族−芳香族樹脂である。２８重量％未満の酢酸ビニル含有量を有する酢酸ビニルコポリマーについては、粘着付与剤は、好ましくは、７０℃から約１２０℃までの環球軟化点を有する脂肪族または脂肪族−芳香族樹脂である。
【００８４】
粘着付与剤は、約０重量％から約１０重量％まで、好ましくは約０重量％から約５重量％までの量で組成物中に存在する。
【００８５】
有機官能性シラン接着促進剤
組成物は、また、任意に、有機官能性シラン接着促進剤も含み得る。好ましい有機官能性シラン接着促進剤には、アルコキシシリル、アリールオキシシリル、およびそれらの組み合わせのようなシリル基が含まれる。有用なアルコキシシリル基の例には、例えば、酢酸、２−エチルヘキサン酸、パルミチン酸、ステアリン酸、およびオレイン酸を含むさまざまの酸のシリルエステルを含むメトキシシリル基、エトキシシリル基、プロポキシシリル基、ブトキシシリル基、およびアクリルオキシシリル反応性官能基が含まれる。
【００８６】
適切な有機官能性シラン接着促進剤には、例えば、エポキシグリシドキシプロピルトリメトキシシラン、オクチルトリエトキシシラン、メチルトリメトキシシラン、ベータ−（３，４−エポキシシクロヘキシル）エチルトリメトキシシラン、メタクリルオキシプロピルトリメトキシシラン、アルキルオキシイミノシリル、ビニルトリメトキシシラン、ビニルトリエトキシシラン、ビニルメチルジメトキシシラン、アミノプロピルトリメトキシシラン、アミノプロピルトリエトキシシラン、Ｎ−フェニルアミノプロピルトリメトキシシラン、ビス−（トリメトキシシリルプロピル）アミン、Ｎ−ベータ−（アミノエチル）−アミノプロピルトリメトキシシラン、Ｎ−ベータ−（アミノエチル）−アミノプロピルトリメトキシシラン、Ｎ−ベータ−（アミノエチル）−アミノプロピル−メチルジメトキシシラン、ウレイドプロピルトリメトキシシラン、トリス［３−（トリメトキシシリル）プロピル］イソシアヌレート、４−アミノ−３，３−ジメチルブチルジメトキシメチルシラン、およびそのエトキシおよびメトキシ／エトキシバージョン、およびその混合物が含まれる。
【００８７】
適切な商業的に入手可能な接着促進剤には、例えば、すべてがウィトコ・コーポレーション、ＯＳｉスペシャルティーズ−クロンプトンＣｏｒｐ．から入手可能である商品名シルケスト  Ｙ−１１５９７およびシルケスト  Ａ−１８７、Ａ−１７４、Ａ−１８６、Ａ−１７１、Ａ−１７２、Ａ−２１７１、Ａ−１３７およびＡ−１６２ならびにともにデグッサ・コーポレーション（イリノイ州、ネーパービル）から入手可能であるＶＰＳ１１４６およびダモ（ＤＡＭＯ）１４１１の下で入手可能なシラン接着促進剤が含まれる。
【００８８】
組成物中に存在するとき、接着促進剤は、好ましくは、約０．１重量％から約５重量％およびより好ましくは約０．１％から約３重量％の量で存在する。
【００８９】
他の成分
組成物はまた、例えば、反射性粒子、非反応性樹脂、紫外線光安定化剤、抗酸化剤、触媒、レオロジー改変剤、殺生物剤、腐食阻害剤、脱水剤、有機溶媒、着色料（例えば、顔料および染料）、界面活性剤、難燃剤、ワックス、およびそれらの混合物を含む他の添加剤も含み得る。存在する場合、それらの成分は、好ましくは、材料を通して伝達される光の量を最大化するようにＵＶ吸収が制限されるように選択され、光重合プロセスを開始させるために光開始剤分子として有用である。ＵＶ−吸収剤（ＵＶＡ）および／またはヒンダードアミン光安定化剤（ＨＡＬＳ）はまた、組成物の耐候特性を改善する助けとなり得る。ＵＶＡおよびＨＡＬＳの例には、例えば、チバガイギーＣｏｒｐ．由来のチヌビン（ＴＩＮＵＶＩＮ）  Ｐおよびチヌビン３２７、３２８、３８４、９００、９２８、１１３０、４００、１２３、１４４および２９２が含まれる。好ましい材料の例は、ヒドロキシフェニル−ｓ−トリアジン（ＨＰＴ）、例えば、チヌビン４００である。
【００９０】
例えば、電子ビーム、紫外線光（即ち、約２００ｎｍから約４００ｎｍまでの範囲の放射）、可視光（約４００ｎｍから約８００ｎｍまでの範囲の波長を有する放射）、およびそれらの組み合わせを含む放射を用いてシーラント組成物が硬化され得る。有用な放射線源には、例えば、超高圧水銀ランプ、高圧水銀ランプ、中圧水銀ランプ、ハロゲン化金属ランプ、マイクロ波出力ランプ、キセノンランプ、例えば励起二量体レーザーおよびアルゴンイオンレーザーを含むレーザー光源、およびそれらの組み合わせが含まれる。
【００９１】
シーラント組成物は、ガラスを他のガラス基板、ポリマー基板、金属基板およびそれらの組み合わせを含むさまざまの基板に結合させるために、そして、さまざまの用途および構造で水分バリア機能を提供するために特に有用である。シーラント組成物は、例えば、絶縁ガラスユニット、サッシフレームアセンブリ、バックベッディング、自動車および成型用途、ウインドウ、ドア、壁、ガラスおよび金属およびプラスチックに良好な接着を要求する構造およびそれらの組み合わせを含む構造において特に有用である。
【００９２】
いくつかの態様において、シーラント組成物は、構造支持体、例えば、絶縁ガラスユニット中のスペーサー、絶縁サッシアセンブリ中のスペーサーの１以上の脚部または表面、絶縁ガラスユニットがバックベッディング操作の間結合するフレーム、およびその組み合わせに少なくとも１枚のガラス板を結合させるために用いられる。
【００９３】
絶縁ガラスアセンブリは、さまざまの形状で利用可能である。一体化された複数のガラス板を有するウインドウユニット、絶縁ガラスユニット、およびサッシアセンブリおよびそれらを製造する方法の例は、米国特許第６，４６３，７０６号、第６，４０１，４２８号、６，２８６，２８８号、第６，０５５，７８３号、第５，８７３，２０３号、第５，６５３，０７３号およびＰＣＴ公開番号ＷＯ９９／１４１６９（グールら）およびＷＯ９８／２５００１（フランス）において記載されており、それらは本明細書に組み込まれている。
【００９４】
シーラント組成物は、絶縁ガラスアセンブリを製造するための使用に適切である。製造方法において、シーラント組成物は、貼り合わせ表面、例えば、スペーサー上の表面、スペーサー上に位置するガラス板の周囲または両方のような貼り合わせ表面に適用される。シーラント組成物は、例えば、ハンドヘルドグルーガン、エクストルーダー、自動化された適用装置、例えば、アードマン・オートメーションＣｏｒｐ．（ミネソタ州、プリンストン）由来のイーシープライ（ＥＡＣＹＰＬＹ）  Ｈ１００１商品名の下で市販されているハンドアシストを含むいずれか適切な適用装置を用いて貼り合わせ表面に適用され得る。シーラント組成物はまた、少なくとも２つの適用装置を用いてスペーサーまたはガラス板の異なる部分に水平または垂直のいずれかで同時に適用され得る。
【００９５】
シーラントが貼り合わせ表面に適用された後、ガラス板は、シーラントおよびスペーサーに当接して配置される。圧力は、例えば、プラーテンプレス、ローラー、綾振りローラー、回転ローラーホイール、ローラー移動ボール、およびテフロン（登録商標）スクエアおよびそれらの組み合わせを含むさまざまの圧力付与装置を用いて適用され得る。圧力付与装置は、結合ラインにわたって十分に均一な力を適用するのに十分な接触面積を提供するように採寸される。
【００９６】
好ましくは、シーラントは、０．０２インチから０．０４インチまでの厚さであり、約０．２５インチから０．６インチまでの幅である。好ましくは、シーラント上に及ぼされる圧力は、ガラス板からスペーサーに結合させるのに十分な時間に約１ｐｓｉから約７５ｐｓｉまでである。
【００９７】
次いで、組成物は、硬化をもたらすために、例えば、電子ビーム、紫外線光、可視光またはそれらの組み合わせのような放射に暴露される。放射線硬化の１つの有用な方法は、フュージョンＶおよびＤバルブを備えた２つのフュージョン・システムズ・キュアリング・ユニットを用いて３２０ｎｍから３９０ｎｍまで（バージニア州スターリングのＥＩＴ，Ｉｎｃ．由来のパワー−パック放射線計により測定する）のＵＶ波長範囲で２０００ｍＪ／ｃｍ2 から３５００ｍＪ／ｃｍ2 までの放射エネルギー密度でガラス板を通して組成物を放射することを含み、バルブは、２４０Ｗ／ｃｍの出力を有する。製品は、コンベア上で製造プロセスを通して輸送され得る。コンベア速度は、適切な放射エネルギー密度を達成するために変更され得る。１つの態様において、製品は、２０フィート・パー・ミニッツ（ｆｐｍ）から３０ｆｐｍまでの速度で輸送されながら照射される。
【００９８】
絶縁ガラスアセンブリは、通常、少なくとも２つの貼り合わせ表面を有するスペーサー、シーラント組成物、および密閉された空気室を閉じるためにシーラント組成物を介してスペーサーに結合される少なくとも２枚のガラス板を含む。アセンブリは、密閉されたチャンバの中に配置される乾燥剤を含み得る。スペーサーは、乾燥剤が配置される例えばＵ字型チャンネルのようなチャンネルを含み得る。スペーサーは、フレームから伸張し、フレームと一体的であるように構築され得る。他の態様において、スペーサーは、後にサッシフレームに結合させることにより加工処理される絶縁ガラスユニットを形成するために用いられる分離構造であり得る。一体化された複数のガラス板のウインドウユニット、絶縁ガラスユニット、およびサッシアセンブリの例は、米国特許第５，１７７，９１６号（ミゼラら）、第６，２８６，２８８号（フランス）、第５，８７３，２０３号、第５，６５３，０７３号（パーマー）、第６，０５５，７８３号（グールら）、および第６，４０１，４２８号（グローバーら）およびＰＣＴ出願番号ＷＯ９９／１４１６９（グールら）およびＷＯ９８／２５００１（フランス）において記載されており、それらは本明細書に組み込まれる。スペーサーは、例えば、木材、金属、プラスチック（例えば、ポリ塩化ビニル）、複合材料（例えば、ポリマーおよび木材繊維複合材料）およびその組み合わせを含むさまざまの組成物で構築され得る。
【００９９】
絶縁ガラスアセンブリを作る有用な方法の例は、２００３年３月１１日に出願され、「低温でガラスに接着剤結合を形成するためのシーラント組成物」という表題の、ともに係属する米国特許出願シリアル番号第６０／４５３，８７２号、アトーニードケット番号ＤＵ−０３６−ＵＳ−０１に記載されており、それは本明細書に組み込まれる。
【０１００】
本発明は、これから、以下の例により記載される。
【０１０１】
例
試験手順
例において用いられる試験手順は以下を含む。
【０１０２】
引張り強度、１００％伸びでの弾性率および引張り試験方法
（１）シーラント組成物の均質フィルムを、組成物がプレスされる側にリリースコーティングを有するポリプロピレンフィルムの間に約４０ミルの厚さまで周囲温度でプレスする。次いで組成物を、２４０Ｗ／ｃｍの出力を有するフュージョン−ＶおよびＤバルブを備える２つのフュージョン・システムズ・キュア・ユニットを用いるバージニア州、スターリングのＥＩＴ，Ｉｎｃ．由来のパワー−パックで測定して３２０から３９０ｎｍのＵＶ波長範囲で２０００から３５００ｍＪ／ｃｍ2 の放射エネルギー密度により頂部のポリプロピレンフィルムを通して照射する。試料が２０ｆｐｍから３０ｆｐｍで照射されるように配置されるようにコンベア速度を変更することにより、放射エネルギー密度は調節され得る。破壊時の引張り強度、１００％伸びでの弾性率およびシーラント組成物の％伸びは、「プラスチックの引張り特性のための標準試験方法」という表題のＡＳＴＭ−６３８−００に従って定量される。フィルムは、水分硬化のために２週間２３℃かつ５０％相対湿度で状態調整される。
【０１０３】
（２）試料をフィルムから切断し、ＡＳＴＭ  Ｄ６３８−００に従って、２５％、５０％および１００％伸びでの引張り強度、１００％伸びでの弾性および伸びについて試験する。
【０１０４】
重ね剪断強度
重ね剪断強度を、ＡＳＴＭ  Ｄ１００２−０１張力負荷による単一重なり接合の接着により結合した金属試料の見かけ剪断強度についての標準試験方法に従って測定する。試験方法は、基板として硬質ポリ塩化ビニルＰＶＣ（１インチ（約２．５ｃｍ）幅×３インチ（約７．６ｃｍ）長さ）およびガラス（１インチ（約２．５ｃｍ）幅×３インチ（約７．６ｃｍ）長さ）を用いて重なり剪断結合を試験するために修正される。ガラスの厚さは、３／１６インチである（約４．８ｍｍ）（密閉絶縁ガラスユニットの加速された耐候試験のためのＡＳＴＭ  Ｅ−７７３−９７のための標準厚さ）。重ね剪断の幅は、１インチ（約２．５ｃｍ）であり、重なりは、１．０＋／−０．０５インチ（約２．５±１．３）である。
【０１０５】
試料を、１インチ×１インチ（約２．５ｃｍ×２．５ｃｍ）の正方形領域を覆うようにＰＶＣ基板の末端にコーキングガンによりシーラント組成物のビードを小出しすることにより調製する。シーラントビード上に２０ミル（０．５ｍｍ）直径のＮｉワイヤの２つのストリップを配置する。１インチ×１インチ（約２．５ｃｍ×２．５ｃｍ）の重なりを形成するように、ガラスの上に直接重ねてガラス基板を配置する。次いで、アセンブリを、ほぼ２０ミル（０．５ｍｍ）のシーラント厚さまでプレスし、２４０Ｗ／ｃｍの出力を有するフュージョン−ＶおよびＤバルブを備える２つのフュージョン・システムズ・キュアリング・ユニットを用いてバージニア州スターリングのＥＩＴ，Ｉｎｃ．由来のパワー−パック放射線計により測定して３２０から３９０ｎｍまでのＵＶ波長範囲で２０００から３５００ｍＪ／ｃｍ2 までの放射エネルギー密度でガラスを通して放射する。試料を２０ｆｐｍから３０ｆｐｍまでで照射するように配置するようにコンベア速度を変更することにより、放射エネルギー密度を調節し得る。
【０１０６】
結合試料を、表の中に示される時間２３℃および５０％相対湿度で状態調整する。
【０１０７】
初期重ね剪断強度（即ち、グリーン強度）を、結合試料を調製した後約１から２時間以内に定量する。
【０１０８】
４３．３℃（１１０°Ｆ）での初期重ね剪断強度（即ち、グリーン強度）を、結合試料を調製した後約１時間以内にその温度で約１時間試料を状態調整することによりその温度で定量する。
【０１０９】
水蒸気伝達速度（ＭＶＴＲ）
透過性係数（ＭＶＴＲ）を、「変調された赤外線センサーを用いるプラスチックフィルムおよびシートを通る水蒸気伝達速度についての標準試験方法」という表題のＡＳＴＭ  Ｆ１２４９−９０に従って定量する。試験を、特定された厚さを有するフィルムの形態の試料についてほぼ３７℃（１００°Ｆ）および９０％相対湿度で行う。
【０１１０】
６０℃（１４０°Ｆ）での死荷重
重ね剪断方法により調製される試料を、２３℃かつ５０％相対湿度で少なくとも２週間状態調整する。試料を１週間６０℃（１４０°Ｆ）に暴露しながら、１ポンド錘を試料の重ね剪断結合から懸垂する。ポリ塩化ビニルとガラスに対する重ね剪断結合の静荷重抵抗（すなわち、死荷重）を測定する。１ポンド錘が懸垂されたままであれば、試料を、「合格」と記録する。もし１ポンド錘が１週間終了の前に試料から落下するならば、破損時間を記録し、試料を「不合格」と記録する。
【０１１１】
粘度
任意にチャートレコーダーに取り付けたブルックフィールド・サーモセル・ビスコメーターを用いて粘度を測定する。スピンドルおよび分あたりの回転を、正確な結果を得るために製造者の操作指示書に従って設定する。
【０１１２】
ゲル透過クロマトグラフィーによる分子量
プレポリマーの分子量を、テトラヒドロフランの中にプレポリマーを溶解し、ＧＰＣに溶液を注入し、ポリスチレン標準に対して分子量を計算することによりゲル透過クロマトグラフィー（ＧＰＣ）により定量する。多分散性指数を、ＧＰＣ重量平均分子量／ＧＰＣ数平均分子量としてＧＰＣにより測定する。
【０１１３】
レオロジー
プレスフロー
プレスフロー押し出しレオメーターをグラム／分でシーラント流を測定するために用いる。その直径は、０．１０４±０．００２インチ（約２．６±０．０５ｍｍ）である。圧力を、表に示す。
【０１１４】
ガラス転移温度（Ｔｇ）
硬化されていないシーラント組成物のガラス転移温度（Ｔｇ）を、２分間６０℃で試料を状態調整し、−６０℃に試料を急冷し、次いで、分当り２０℃の速度で６０℃に試料を加熱することにより「示差走査熱量分析（ＤＳＣ）によるポリマーの転移温度についての標準試験方法」という表題のＡＳＴＭ  Ｄ−３４１８−８３にしたがって定量する。報告されるＴｇは、相変化の開始が起こる温度である。
【０１１５】
硬化した組成物については、Ｔを、ＤＭＡにより得られるＴａｎδ曲線のピーク温度として測定する。
【０１１６】
動的機械的分析試験
１０ｒａｄ／ｓｅｃで６０℃から−４０℃の温度範囲にわたる弾性率および弾性損失のプロットを、ＡＳＴＭ  Ｄ４０６５−０１  プラスチックについての標準仕様：動的機械的特性：測定および手順の報告にしたがって得た。
【０１１７】
硬度
シーラント組成物の硬度を、ＡＳＴＭ  Ｄ−２２４０にしたがってショアＡデュロメーターを用いて測定する。
【０１１８】
状態調整
湿潤ＵＶ状態調整
試料、例えば、重ね剪断試験の場合の重ね剪断結合構造を、チャンバ内に配置し、特定の時間紫外線光（ＵＶ−Ａ）および３５℃（９５°Ｆ）で１００％湿度に連続的に暴露する。
【０１１９】
−４０℃／７１．１℃（−４０°Ｆ／１６０°Ｆ）温度サイクリング
試料、例えば、重ね剪断試験の場合の重ね剪断結合構造を、シンシナチ・サブ・ゼロ・チャンバ  モデル番号Ｕ−１５−Ｘ−Ｘ２５の中に配置する。チャンバの中の温度を、２４時間ごとに４回、−４０℃から７１．１℃（−４０°Ｆから１６０°Ｆ）まで周期変換させる。
【０１２０】
１００％相対湿度／６０℃（１４０°Ｆ）状態調整
試料、例えば、重ね剪断試験の場合の重ね剪断結合構造を、特定の時間相対湿度が１００％であり、温度が６０℃（１４０°Ｆ）であるチャンバに配置する。
【０１２１】
ポリウレタンプレポリマー調製
水分硬化性、放射線硬化性プレポリマー（ＰＰ１）
アクリレート−シラン−終端ポリウレタンプレポリマーを以下のように調製する。機械的攪拌装置、温度計、コンデンサー、乾燥窒素入り口および乾燥空気入り口を備える反応容器を６０℃から７０℃に加熱し、真空下に配置する。反応容器に、攪拌とともに、プリプラスト（ＰＲＩＰＬＡＳＴ）３１８７二量体酸性ポリエステルジオール（ユニケマ）、１０．６ｇのジェイフレックス（ＪＡＹＦＬＥＸ）  ＤＴＤＰ（エクソン・モービル・ケミカルズ）可塑化剤、および０．１ｇのアーガノックス（ＩＲＧＡＮＯＸ）１０１０（チバ・スペシャルティ・ケミカルズ）抗酸化剤が入れる。混合物を、約７０℃から７５℃で含有量を維持しながら９０分間真空下で混合する。
【０１２２】
次いで、反応容器の中の混合物に、１３．３ｇのアイソネート（ＩＳＯＮＡＴＥ）１２５Ｍ４，４’−ジフェニルメタンジイソシアネート（ダウ・ケミカル）を加える。反応容器を、９０分間またはパーセントでイソシアネート含有量がＡＳＴＭ  Ｄ−２５７２−８０にしたがって測定して１．６％＋／−０．３％となるまで真空下で７５℃で維持する。次いで、反応容器の温度を、７０℃に下げ、３．７ｇの２−ＨＥＡ、２−ヒドロキシエチルアクリレート（ダウケミカル）を乾燥空気の流れの下で混合物にゆっくり加える。次いで、反応を、ＡＳＴＭ  Ｄ−２５７２−８０にしたがって測定して０．２％未満のイソシアネート濃度まで２０インチの部分真空下で約４５分間７０℃に維持する。次いで、反応容器の温度を、約５０℃〜５５℃に下げ、０．６ｇシルケスト  アリンク（ＳＩＬＱＵＥＳＴ  ＡＬＩＮＫ）１５Ｎ−エチル−３−トリメトキシシリル−２−メチルプロパンアミン（ＯＳｉスペシャルティーズ−クロンプトンＣｏｒｐ．）を混合物に加え、そして次いで、０．１％未満の最終イソシアネート濃度まで３５分間約５０℃〜６０℃に維持する。次いで、０．０２ｇのＭＥＨＱヒドロキノンモノエチルエーテル（アルドリッチケミカルＣｏｒｐ．）を、分散を促進するために５ｇのジェイフレックス（ＪＡＹＦＬＥＸ）  ＤＴＤＰの中に加える。次いで、混合物を数分間混合し、排出させ、乾燥空気のブランケットの下で貯蔵する。
【０１２３】
水分硬化性放射線硬化性プレポリマー２〜５（ＰＰ２〜５）
プレポリマー２〜５を、その成分および量が表１において特定されていることを除いて、プレポリマー１を調製するために用いられる方法に従って調製する。
【表１】
0004741469.tif 000002
【０１２４】
1  ポリ  ＢＤ  ４５  ＨＴＬｏ  ヒドロキシ終端ポリブタジエン（アトフィナ・ケミカルズ，Ｉｎｃ．、ペンシルバニア州エクストン）
2  アルフォル  １２，１４（コンディー・ビスタ・カンパニー、テキサス州、ヒューストン）
ＮＤ＝定量せず
シーラント調製
水分硬化性放射線硬化性ＰＰを含むシーラント組成物
例１
フィラーを１１０℃で１４時間通気オーブンの中で予備乾燥する。上記プレポリマー１（ＰＰ１）を１から２時間約５０℃〜６０℃に予備加熱する。加熱されたジャケット、混合容器、温度計、コンデンサーおよび乾燥空気入り口を備える遊星ミキサーに、４２．１ｇのヒップフレックス（ＨＩＰＦＬＥＸ）１００、１．５ｇのウルトラプフレックス（ＵＬＴＲＡＰＦＬＥＸ）・フィラー、１１．２ｇのジェイフレックス（ＪＡＹＦＬＥＸ）  ＤＴＤＰ可塑化剤、および０．３５ｇのシルケスト  Ａ−１７１ビニルトリメトキシシラン（ＯＳｉスペシャルティーズ−クロンプトンＣｏｒｐ．）を加える。混合物を、ペースト状コンシステンシーに達するまで９０℃で１時間完全な真空下で攪拌する。次いで、温度を約４０〜５０℃に下げ、４３．９ｇのプレポリマー１および０．１８ｇのシルケスト  Ａ−１７１の添加の間乾燥空気によりパージする。混合物を、約４０〜５０℃で１時間２０ｉｎ．（約５０．８ｃｍ）の部分的真空下で攪拌する。次いで、容器を乾燥空気の下に置き、残りの成分を加える。残りの成分は、０．１７ｇのＡ−１７１、０．５ｇのシルケスト  Ａ−１８７接着促進剤、０．１ｇのＣＧＩ  ８１９ＸＦ光開始剤（チバ・ケミカルズ、ニュージャーシー州、テリータウン）、および０．０２ｇのメタティン（ＭＥＴＡＴＩＮ）７４０触媒（アシマ・ケミカル・インダストリーズ・リミテッド，Ｉｎｃ．、スイス）である。加熱を停止し、すべての成分を１５分間乾燥空気の下で徹底的に混合する。シーラントを、５分間真空とすることにより空気を抜き、排出し、梱包する。
【０１２５】
例２〜５
例２〜５のシーラント組成物を、その成分および量が表２において特定されていることを除いて例１のシーラント組成物を調製するために用いられる方法に従って調製する。例１〜５のシーラント組成物を上記試験方法に従って試験する。結果を表３に示す。
【表２】
0004741469.tif 000003
【表３】
0004741469.tif 000004
【０１２６】
＊不均質な厚さで手でプレスされた結合
水分硬化性ポリウレタンプレポリマー（ＭＣＰＰ１）
シラン終端ポリウレタンプレポリマーを以下のように調製する。機械的攪拌装置、温度計、コンデンサーおよび乾燥窒素入り口を備える反応容器を約６０℃〜７０℃に加熱し、真空下に置く。反応容器には、攪拌しながら、６７．４３ｇのプリプラスト（ＰＲＩＰＬＡＳＴ）３１８７ポリエステルジオール（ユニケマ、デラウエア州ニューカッスル）および４．２５ｇのアルフォール（ＡＬＦＯＬ）  Ｃ１４  １−テトラデカノール（コンディー・ビスタ・カンパニー、テキサス州ヒューストン）の混合物を入れ、その場合には、反応容器は、すでに約５０℃〜６０℃に加熱されている。次いで、反応器の内容物を、窒素の下に置き、０．５６ｇアーガノックス（ＩＲＧＡＮＯＸ）１０１０抗酸化剤を加える。内容物を約７０℃から７５℃に維持しながら、混合物を１時間真空下で混合する。
【０１２７】
次いで、反応容器の中の混合物に、２，４’−ジフェニルメタンジイソシアネート（ＭＤＩ）と４，４’−ジフェニルメタンジイソシアネート（５０／５０）の１４．４１ｇのモンダー（ＭＯＮＤＵＲ）  ＭＬブレンド（ドイツ、バイエルＡｇ）を加える。反応容器を、３時間またはイソシアネートのパーセント内容量がＡＳＴＭ  Ｄ−２５７２−８０に従って測定して１．４％＋／−０．３％となるまで７５℃に維持する。次いで、反応容器の温度を約５０℃〜５５℃に下げ、６．３２ｇのシルケスト  アリンク１５  Ｎ−エチル−３−トリメトキシシリル−２−メチルプロパンアミン（ＯＳｉスペシャルティーズ−クロンプトンＣｏｒｐ．）を混合物に加え、それから反応容器を、ＡＳＴＭ  Ｄ−２５７２−８０に従って測定して０．１％未満の最終イソシアネート濃度まで４５分間約５０℃〜６０℃に維持する。次いで、６．３２ｇのシルケスト  Ｙ１１６３９  １−ブタンアミン−２，２−ジメチル−４−（ジメトキシメチルシリル）アミノジメトキシシラン（ＯＳｉ  スペシャルティーズ−クロンプトンＣｏｒｐ．）および０．７１ｇ  ダイナシラン（ＤＹＮＡＳＹＬＡＮ）６４９０ビニルトリメトキシシラン（デグッサ・コーポレーション、イリノイ州ネーパービル）を窒素の下で混合しながら加え、３０分間５０℃から６０℃に維持する。
【０１２８】
水分硬化性ポリウレタンプレポリマーと放射線硬化性ポリマーの混合物を含むシーラント組成物
例６
シーラント組成物を以下のように調製する。上記プレポリマー（ＭＣＰＰ１）を１から２時間約５０℃〜６０℃に予備加熱する。１００℃に加熱され、機械的攪拌装置、温度計、コンデンサーおよび乾燥空気入り口を備える反応容器に、４．３ｇ  エスコレッツ（ＥＳＣＯＲＥＺ）５６９０水素化芳香族修飾脂環式炭化水素樹脂（テキサス州、ヒューストン、エクソンモービル・ケミカル）を加える。エスコレッツ５６９０樹脂を部分的に溶融して後、８．５ｇのアティーバ（ＡＴＥＶＡ）２８５０エチレン酢酸ビニルを加え、均一混合物を得るように１５から３０分間真空下で混合する。この混合物をほぼ１００℃に維持し、２．５ｇのパラポール（ＰＡＲＡＰＯＬ）１３００、７．４ｇのジェイフレックス  ＤＴＤＰ、２６．７ｇのヒップフレックス、および２．７ｇのウルトラプフレックス（ＵＬＴＲＡＰＦＬＥＸ）を混合しながら加える。混合物を１時間真空下で混合する。次いで、５５℃から６５℃に温度を調節し、９．８ｇのプレポリマーＭＣＰＰ１、３５．４ｇのＣＮ３０２ポリブタジエンウレタンジアクリレート、および０．５ｇのシルケスト  Ａ−１７１ビニルトリメトキシシラン（ＯＳｉスペシャルティーズ−クロンプトンＣｏｒｐ．）を添加しながら乾燥空気によりパージする。次いで、混合物を１時間部分真空下で混合する。
【０１２９】
次いで、０．６ｇシルケスト  Ｙ１１６３９  １−ブタンアミン−２，２−ジメチル−４−（ジメトキシシリルメチル）アミノジメトキシシラン（ＯＳｉスペシャルティーズ−クロンプトンＣｏｒｐ．）、０．４８ｇ  シルケスト  Ａ−１７１、０．４９ｇ  シルケスト  Ａ−１８７および０．０９ｇのＣＧＩ８１９ＸＦ光開始剤を乾燥空気の下で混合しながら加え、１５から３０分間４０℃〜５０℃に維持する。
【０１３０】
次いで、容器を乾燥空気の下に置き、０．０３ｇのメタティン（ＭＥＴＡＴＩＮ）７４０触媒（アシマ・ケミカル・インダストリーズ・リミッテッド，Ｉｎｃ．、スイス）を加え、再び混合しながら５分間真空下に置く。
【０１３１】
例７〜９
例７〜９のシーラント組成物を、成分および量が表４に特定されていることを除いて、例６のシーラント組成物を調製するために用いられる方法に従って調製する。例６〜９のシーラント組成物を上記試験方法に従って試験する。結果を表５に試験する。
【表４】
0004741469.tif 000005
【表５】
0004741469.tif 000006